(57)【要約】【課題】高温高湿度環境下で使用した際にも粘着剤層中に結晶が析出せず、種々の用途に適用できる粘着剤、とりわけ偏光板用に好適な粘着剤を得ることができる粘着剤組成物を提供することを目的とする【解決手段】アクリル系樹脂（Ａ）とカルボジイミド化合物（Ｂ）を含有してなる粘着剤組成物であって、アクリル系樹脂（Ａ）が全重合成分中に水酸基含有モノマーを２重量％以上含有する重合成分を重合してなり、カルボジイミド化合物（Ｂ）の含有量がアクリル系樹脂（Ａ）１００重量部に対して１重量部より多く、かつ、アクリル系樹脂（Ａ）中のカルボキシル基量（Ｘｍｍｏｌ）とカルボジイミド化合物（Ｂ）中のカルボジイミド基量（Ｙｍｍｏｌ）が下記式（Ｉ）を満たすことを特徴とする粘着剤組成物。Ｙ−Ｘ≧０  ・・・（Ｉ）【選択図】なし【特許請求の範囲】
【請求項１】
アクリル系樹脂（Ａ）とカルボジイミド化合物（Ｂ）を含有してなる粘着剤組成物であって、アクリル系樹脂（Ａ）が全重合成分中に水酸基含有モノマーを２重量％以上含有する重合成分を重合してなり、カルボジイミド化合物（Ｂ）の含有量がアクリル系樹脂（Ａ）１００重量部に対して１重量部より多く、かつ、アクリル系樹脂（Ａ）中のカルボキシル基量（Ｘｍｍｏｌ）とカルボジイミド化合物（Ｂ）中のカルボジイミド基量（Ｙｍｍｏｌ）が下記式（Ｉ）を満たすことを特徴とする粘着剤組成物。
Ｙ−Ｘ≧０  ・・・（Ｉ）
【請求項２】
アクリル系樹脂（Ａ）中のカルボキシル基量が１重量％未満であることを特徴とする請求項１に記載の粘着剤組成物。
【請求項３】
カルボジイミド化合物（Ｂ）がイソシアネート基を含まないカルボジイミド化合物であることを特徴とする請求項１または２に記載の粘着剤組成物。
【請求項４】
カルボジイミド化合物（Ｂ）がポリマー型カルボジイミド化合物であることを特徴とする請求項１〜３のいずれかに記載の粘着剤組成物。
【請求項５】
更に架橋剤（Ｃ）を含有することを特徴とする請求項１〜４のいずれかに記載の粘着剤組成物。
【請求項６】
更にイオン性化合物（Ｄ）を含有することを特徴とする請求項１〜５のいずれかに記載の粘着剤組成物。
【請求項７】
請求項１〜６のいずれかに記載の粘着剤組成物が架橋されてなることを特徴とする粘着剤。
【請求項８】
加水分解性を示すプラスチックフィルムに用いることを特徴とする請求項７記載の粘着剤。
【請求項９】
偏光板に用いることを特徴とする請求項７又は８に記載の粘着剤。
【請求項１０】
請求項７〜９のいずれかに記載の粘着剤を含む粘着剤層を有することを特徴とする粘着シート。
【発明の詳細な説明】
【技術分野】
【０００１】
本発明は、粘着剤組成物に関し、更に詳しくは、高温高湿環境下においても基材および／または被着体に用いられるプラスチックフィルムの加水分解を抑制し、更には耐久性に優れる粘着剤を形成するための粘着剤組成物に関するものである。
【背景技術】
【０００２】
従来より、ポリエステル系樹脂やトリアセチルセルロース系樹脂、ポリエーテル系樹脂等のフィルムや板が粘着シートやテープの基材、被着体等の用途に使用されている。
【０００３】
また、アクリル系樹脂を主成分としたアクリル系粘着剤が養生シート用粘着剤、表面保護用粘着剤、半導体工程用粘着剤、光学部材貼り合わせ用粘着剤、タッチパネルセンサー用粘着剤等の様々な用途で使用されている。
【０００４】
更には上記プラスチックフィルムを基材や被着体としたアクリル系粘着剤を用いたテープや積層体が広く用いられている。
【０００５】
例えば、トリアセチルセルロース（ＴＡＣ）系フィルムやポリエステル系フィルムを保護フィルムとした偏光板にアクリル系樹脂からなる粘着剤が積層された粘着剤層付偏光板が液晶ディスプレイや有機ＥＬディスプレイ等に使用されている。
【０００６】
このような中、特許文献１には、カルボキシル基を含有するアクリル系樹脂にカルボジイミド化合物を含有させた粘着剤が提案され、当該粘着剤が耐久性等に優れていることが記載されている。
【先行技術文献】
【特許文献】
【０００７】
【特許文献１】特開２０１７−１７９０７６号公報
【発明の概要】
【発明が解決しようとする課題】
【０００８】
しかしながら、特許文献１に記載された粘着剤ではアクリル系樹脂のカルボキシル基量に対してカルボジイミド化合物が少ないため、粘着剤層とした際にカルボジイミド化合物が消費されてしまい、プラスチックフィルムからなる基材や被着体に対して懸念される加水分解を充分に抑制することができず、高温高湿度条件下に曝されると加水分解によって劣化したり、ＴＡＣ系フィルム等を用いた場合ではフィルム中の成分が析出し粘着剤層中で結晶化してしまうという問題があった。
特に、極性の高いＴＡＣ系フィルムとの密着性や粘着剤の耐久性または耐湿熱白化性（湿熱白化：粘着シートを湿熱環境下に暴露した際に、粘着剤中に侵入した水分により室温に戻した際に粘着剤中に結露し粘着剤が白く濁る現象）を向上させるべく、アクリル系樹脂に水酸基を比較的多く導入した場合、外部からの水分が浸入しやすくなり加水分解が進行しやすくなり結晶も析出しやすくなるという問題があった。
また、カルボキシル基が比較的多いアクリル系樹脂にそれを超える多量のカルボジイミド化合物を配合した場合、副反応による析出物や耐久性が低下するという問題もあった。
【０００９】
そこで、本発明ではこのような背景下において、高温高湿度環境下で使用した際にも、プラスチックフィルムからなる基材や被着体における加水分解に対して優れた加水分解抑制性能を有し、更に耐久性にも優れ、種々の用途に適用できる粘着剤、とりわけ加水分解を受けやすい基材や被着体に適用した場合であっても好適に用いることができる粘着剤、例えば偏光板用粘着剤として好適な粘着剤を得ることができる粘着剤組成物を提供することを目的とするものである。
【課題を解決するための手段】
【００１０】
しかるに、本発明者等は、かかる事情に鑑み鋭意研究を重ねた結果、アクリル系樹脂を含む粘着剤組成物において、アクリル系樹脂に水酸基含有モノマー由来の構造部位を比較的多めに含有させ、カルボジイミド化合物中のカルボジイミド基をアクリル系樹脂中のカルボキシル基と当量以上に含有させることにより、高温高湿環境下であっても加水分解抑制に優れ結晶化を抑制し、更に耐久性に優れた粘着剤を形成することができることを見出し、本発明を完成した。
【００１１】
即ち、本発明の要旨は、アクリル系樹脂（Ａ）とカルボジイミド化合物（Ｂ）を含有してなる粘着剤組成物であって、アクリル系樹脂（Ａ）が全重合成分中に水酸基含有モノマーを２重量％以上含有する重合成分を重合してなり、カルボジイミド化合物（Ｂ）の含有量がアクリル系樹脂（Ａ）１００重量部に対して１重量部より多く、かつ、アクリル系樹脂（Ａ）中のカルボキシル基量（Ｘｍｍｏｌ）とカルボジイミド化合物（Ｂ）中のカルボジイミド基量（Ｙｍｍｏｌ）が下記式（Ｉ）を満たすことを特徴とする粘着剤組成物に関するものである。
Ｙ−Ｘ≧０  ・・・（Ｉ）
【００１２】
更には、本発明は、上記粘着剤組成物を用いてなる粘着剤及び粘着シートに関するものである。
【発明の効果】
【００１３】
本発明の粘着剤組成物は、高温高湿度環境下で使用した際にも、とりわけ基材や被着体を構成するプラスチックフィルムにおける加水分解に対して優れた加水分解抑制性能を有し結晶化を抑制し、更に耐久性に優れ、種々の用途に適用できる粘着剤、特に加水分解を受けやすいプラスチックフィルムの基材や被着体に適用した場合であっても好適に用いることができる粘着剤、例えば偏光板用粘着剤として好適な粘着剤を得ることができ、非常に有用なものである。
【発明を実施するための形態】
【００１４】
以下に、本発明を詳細に説明する。
なお、（メタ）アクリルとはアクリルあるいはメタクリルを、（メタ）アクリロイルとはアクリロイルあるいはメタクリロイルを、（メタ）アクリレートとはアクリレートあるいはメタクリレートをそれぞれ意味するものである。また、アクリル系樹脂とは、少なくとも１種の（メタ）アクリレート系モノマーを含む重合成分を重合して得られる樹脂である。
また、本発明でいう粘着剤とは２５℃（室温）でタックを有し、手で押しつける程度の軽い圧力で被着体と接着するものである。
【００１５】
本発明の粘着剤組成物は、アクリル系樹脂（Ａ）及びカルボジイミド化合物（Ｂ）を含有してなるものである。
【００１６】
＜アクリル系樹脂（Ａ）＞
本発明で用いられるアクリル系樹脂（Ａ）としては、例えば、アルキル（メタ）アクリレート系モノマー（さらにはその他の共重合性モノマー）を重合成分とするアクリル系樹脂を挙げることができる。
【００１７】
特に、本発明では、水酸基含有モノマー（ａ１）を重合成分として含む（特に、所定の割合で水酸基含有モノマー（ａ１）を重合成分として含む）アクリル系樹脂（Ａ）を用いるものである。
【００１８】
また、本発明では、重合成分に含まれるカルボキシル基含有モノマー（ａ２）の割合が制御されたアクリル系樹脂（Ａ）を好適に使用できる。例えば、このようなアクリル系樹脂（Ａ）は、重合成分としてカルボキシル基含有モノマー（ａ２）を含む場合でも、比較的少ない割合で含んでいるのが好ましく、後述のカルボジイミド化合物（Ｂ）との関係でカルボキシル基含有モノマー（ａ２）の量が制御されるのが好ましい。
【００１９】
上記のように、アクリル系樹脂（Ａ）は、水酸基含有モノマー（ａ１）を重合成分（共重合成分）とする（特に所定の割合で重合成分とする）が、このようなアクリル系樹脂（Ａ）を使用することで、耐久性や耐湿熱白化性に優れた粘着剤を効率よく得やすい。
また、後述のように、本発明では、アクリル系樹脂（Ａ）の重合成分として、カルボキシル基含有モノマー（ａ２）の量を制御するが、水酸基含有モノマー（ａ１）を含むことで、カルボキシル基含有モノマー（ａ２）によらなくても、このような粘着剤を提供しうる。
【００２０】
上記水酸基含有モノマー（ａ１）としては、例えば、
ヒドロキシアルキル基を有する（メタ）アクリル系モノマー［例えば、２−ヒドロキシエチル（メタ）アクリレート、４−ヒドロキシブチル（メタ）アクリレート、５−ヒドロキシペンチル（メタ）アクリレート、６−ヒドロキシヘキシル（メタ）アクリレート、８−ヒドロキシオクチル（メタ）アクリレート、２−ヒドロキシプロピル（メタ）アクリレート、２−ヒドロキシブチル（メタ）アクリレート、３−クロロ−２−ヒドロキシプロピル（メタ）アクリレート、２，２−ジメチル−２−ヒドロキシエチル（メタ）アクリレート等のヒドロキシアルキル（メタ）アクリレートモノマー］、
ラクトン変性モノマー［例えば、カプロラクトン変性２−ヒドロキシエチル（メタ）アクリレート等のカプロラクトン変性モノマー（例えば、カプロラクトン変性（メタ）アクリル系モノマー）］、
オキシアルキレン変性モノマー［例えば、ジエチレングリコール（メタ）アクリレート、ポリエチレングリコール（メタ）アクリレート等のオキシアルキレン変性（メタ）アクリル系モノマー（例えば、オキシアルキレン変性（メタ）アクリレートモノマー）］、
２−アクリロイロキシエチル−２−ヒドロキシエチルフタル酸、Ｎ−メチロール（メタ）アクリルアミド、ヒドロキシエチルアクリルアミド等のモノマー（水酸基含有（メタ）アクリル系モノマー）が挙げられる。
なお、モノマー（水酸基含有（メタ）アクリル系モノマー）において、水酸基は第１〜３級のいずれであってもよい。
１級水酸基含有モノマーとしては、例えば、２−ヒドロキシエチル（メタ）アクリレート、４−ヒドロキシブチル（メタ）アクリレート、５−ヒドロキシペンチル（メタ）アクリレート、６−ヒドロキシヘキシル（メタ）アクリレート、８−ヒドロキシオクチル（メタ）アクリレート等のヒドロキシアルキル（メタ）アクリレートモノマー、カプロラクトン変性２−ヒドロキシエチル（メタ）アクリレート等のカプロラクトン変性モノマー、ジエチレングリコール（メタ）アクリレート、ポリエチレングリコール（メタ）アクリレート等のオキシアルキレン変性（メタ）アクリレートモノマー、２−アクリロイロキシエチル−２−ヒドロキシエチルフタル酸、Ｎ−メチロール（メタ）アクリルアミド、ヒドロキシエチルアクリルアミド等の１級水酸基含有（メタ）アクリル系モノマー等が挙げられる。
２級水酸基含有モノマーとしては、例えば、２−ヒドロキシプロピル（メタ）アクリレート、２−ヒドロキシブチル（メタ）アクリレート、３−クロロ−２−ヒドロキシプロピル（メタ）アクリレート等の２級水酸基含有（メタ）アクリル系モノマー等が挙げられる。
３級水酸基含有モノマーとしては、例えば、２，２−ジメチル−２−ヒドロキシエチル（メタ）アクリレート等の３級水酸基含有（メタ）アクリル系モノマーが挙げられる。
これらは単独で用いてもよいし２種以上を併用してもよい。
【００２１】
上記水酸基含有モノマーの中でも、粘着剤とした時の凝集力や高温高湿度環境下での粘着剤層の白化を抑制できる傾向にある点、カルボジイミド化合物（Ｂ）との相溶性に優れる点で１級水酸基含有（メタ）アクリレートモノマーが好ましく、更に好ましくは、２−ヒドロキシエチル（メタ）アクリレート、４−ヒドロキシブチル（メタ）アクリレートを使用することが、ジ（メタ）アクリレート等の不純物が少なく、製造しやすい点で好ましい。
また、酸の不純分が少なく基材の加水分解を抑制する点で４−ヒドロキシブチルアクリレートが最も好ましい。
【００２２】
なお、本発明で使用する水酸基含有モノマーとしては、不純物であるジ（メタ）アクリレートの含有割合が、０．５％以下のものを用いることも好ましく、特には０．２％以下、更には０．１％以下のものを使用することが好ましい。
【００２３】
上記水酸基含有モノマー（ａ１）の含有割合は、重合成分全体に対して（又は全重合成分中に、以下同じ）、２重量％以上、好ましくは２．５〜４０重量％、より好ましくは３〜３５重量％、更に好ましくは４〜３０重量％、最も好ましくは５〜２５重量％である。
水酸基含有モノマー（ａ１）が少なすぎると、カルボジイミド化合物（Ｂ）との相溶性が低下したり、耐久性が低下したり、高温高湿度条件下で粘着剤層が白化しやすくなる傾向にある。なお、多すぎると粘着剤とした際の粘着力が高くなりすぎたり、湿度の影響を受けやすくなり基材の加水分解が進みやすくなる傾向にある。
【００２４】
上記カルボキシル基含有モノマー（ａ２）としては、例えば、（メタ）アクリル酸、β−カルボキシエチル（メタ）アクリレートなどの（メタ）アクリル酸のダイマー酸等が挙げられる。
【００２５】
カルボキシル基含有モノマー（ａ２）の含有割合は、重合成分全体に対して、通常、３重量％以下、好ましくは２重量％以下、特に好ましくは１重量％以下、更に好ましくは０．５重量％以下であり、更により好ましくは０．２重量％以下であり、最も好ましくは０．１重量％以下である。
カルボキシル基含有モノマー（ａ２）が多すぎると、架橋度が高くなりすぎたり、カルボジイミド化合物（Ｂ）との副反応が起こりやすくなったりする傾向がある。
【００２６】
アルキル（メタ）アクリレート系モノマーとしては、例えば、アルキル基の炭素数が通常１〜２４、好ましくは１〜１８、特に好ましくは１〜１２、更に好ましくは１〜８の（メタ）アクリレート系モノマー、特には脂肪族系アルキル（メタ）アクリレートが挙げられ、具体的には、例えば、メチル（メタ）アクリレート、エチル（メタ）アクリレート、ｎ−ブチル（メタ）アクリレート、ｉｓｏ−ブチル（メタ）アクリレート、ｔｅｒｔ−ブチル（メタ）アクリレート、ｎ−プロピル（メタ）アクリレート、ｎ−ヘキシル（メタ）アクリレート、２−エチルヘキシル（メタ）アクリレート、ｎ−オクチル（メタ）アクリレート、イソデシル（メタ）アクリレート、ラウリル（メタ）アクリレート、セチル（メタ）アクリレート、ステアリル（メタ）アクリレート等が挙げられる。これらは単独で用いてもよいし２種以上を併用してもよい。
【００２７】
これらの中でも、汎用性、粘着物性の点でメチル（メタ）アクリレート、エチル（メタ）アクリレート、ｎ−ブチル（メタ）アクリレート、２−エチルヘキシル（メタ）アクリレートが好ましい。
【００２８】
アルキル（メタ）アクリレート系モノマーの含有割合は、重合成分全体に対して、４０〜９８重量％であることが好ましく、特に好ましくは５０〜９７重量％、更に好ましくは６０〜９５重量％である。かかる含有割合が少なすぎると、粘着物性が低下する傾向にあり、多すぎると水酸基含有モノマー（ａ１）の含有量が少なくなり耐久性が低下する傾向にある。
【００２９】
重合成分は、さらに、その他の重合成分（共重合成分）を含んでいてもよい。このような重合成分としては、特に限定されないが、例えば、アルコキシ基含有モノマー、窒素含有モノマー、芳香族モノマー、脂環式モノマーやその他のエチレン性不飽和基含有モノマーが挙げられる。
上記窒素含有モノマーとしては、アミノ基含有モノマーやアミド基含有モノマー等が挙げられる。
アミノ基含有モノマーとしては、例えば、アミノメチル（メタ）アクリレート、アミノエチル（メタ）アクリレート等の１級アミノ基含有（メタ）アクリレート系モノマー；ｔ−ブチルアミノエチル（メタ）アクリレート等の２級アミノ基含有（メタ）アクリレート系モノマー；ジメチルアミノエチル（メタ）アクリレート、ジエチルアミノエチル（メタ）アクリレート等の３級アミノ基含有（メタ）アクリレート系モノマー等が挙げられる。
【００３０】
また、アミド基含有モノマーとしては、例えば、（メタ）アクリルアミド；メトキシメチル（メタ）アクリルアミド、エトキシメチル（メタ）アクリルアミド、プロポキシメチル（メタ）アクリルアミド、イソプロポキシメチル（メタ）アクリルアミド、ｎ−ブトキシメチル（メタ）アクリルアミド、イソブトキシメチル（メタ）アクリルアミド等のアルコキシアルキル（メタ）アクリルアミド系モノマー；ジメチル（メタ）アクリルアミド、ジエチル（メタ）アクリルアミド等のジアルキル（メタ）アクリルアミド系モノマー；等が挙げられる。
【００３１】
その他の窒素含有モノマーとしては、アクリロイルモルホリン、ビニルイミダゾール等の環状構造を有する窒素含有モノマーが挙げられる。
これらは単独で用いてもよいし２種以上を併用してもよい。
【００３２】
上記窒素含有モノマーの中でも、基材の加水分解を抑制できる点でジアルキルアクリルアミドが好ましく、重合性やアミド基濃度が高くより加水分解を抑制できる点でジメチルアクリルアミド、ジエチルアクリルアミドが好ましい。
【００３３】
窒素含有モノマーの含有割合は、重合成分全体に対して１０重量％以下であることが好ましく、特に好ましくは８重量％以下であり、更に好ましくは５重量％以下である。かかる含有割合が多すぎると、アクリル系樹脂（Ａ）のガラス転移温度が高くなり、リワーク性（リワーク性：粘着シートを基材から剥離する際に糊残りなく、また被着体を傷めないこと）が低下したりジッピングが起こりやすくなったりする傾向がある。
【００３４】
上記脂環構造含有モノマーとしては、例えば、シクロヘキシル（メタ）アクリレート、イソボルニルアクリレート、ジシクロペンタニル（メタ）アクリレート、ジシクロペンテニル（メタ）アクリレート、ジシクロペンタニルオキシエチル（メタ）アクリレート、ジシクロペンテニルオキシエチル（メタ）アクリレート、２−アダマンチル（メタ）アクリレート等の脂環構造を有する（メタ）アクリレートが挙げられる。これらは単独で用いてもよいし２種以上を併用してもよい。
【００３５】
上記芳香族モノマーとしては、例えば、フェニル（メタ）アクリレート、ベンジル（メタ）アクリレート、フェノキシエチル（メタ）アクリレート、フェノキシプロピル（メタ）アクリレート、フェノキシジエチレングリコール（メタ）アクリレート、フェノキシジプロピレングリコール（メタ）アクリレート、フェノキシポリエチレングリコール（メタ）アクリレート、フェノキシポリエチレングリコール（メタ）アクリレート、フェノキシポリプロピレングリコール−（メタ）アクリレート等の芳香環を一つ有する（メタ）アクリレート；フェノキシベンジル（メタ）アクリレート、エトキシ化ｏ−フェニルフェノール（メタ）アクリレート等の芳香環を二つ有する（メタ）アクリレートが挙げられる。これらは単独で用いてもよいし２種以上を併用してもよい。
【００３６】
上記アルコキシ基含有モノマーとしては、例えば、２−メトキシエチル（メタ）アクリレート、２−エトキシエチル（メタ）アクリレート、３−メトキシブチル（メタ）アクリレート、２−ブトキシエチル（メタ）アクリレート等のアルコキシアルキル（メタ）アクリレートが挙げられる。
【００３７】
本発明において、アクリル系樹脂（Ａ）の複屈折を正側に調整する場合は、ベンジル（メタ）アクリレート、フェノキシ（メタ）エチルアクリレート、フェノキシベンジル（メタ）アクリレート、フェノキシジエチレングリコール（メタ）アクリレート等を用いることができる。
【００３８】
上記アクリル系樹脂（Ａ）の重合方法としては、溶液ラジカル重合、懸濁重合、塊状重合、乳化重合等の従来公知の方法を用いることができ、例えば、有機溶媒中に、適宜選択してなる重合成分、重合開始剤を混合あるいは滴下し所定の重合条件にて重合する方法等があり、なかでも、溶液ラジカル重合、塊状重合が好ましく、特に好ましくは安定にアクリル系樹脂（Ａ）が得られる点で溶液ラジカル重合である。
【００３９】
上記重合反応に用いられる有機溶媒としては、例えば、トルエン、キシレン等の芳香族炭化水素類、ヘキサン等の脂肪族炭化水素類、酢酸エチル、酢酸ブチル等のエステル類、ｎ−プロピルアルコール、イソプロピルアルコール等の脂肪族アルコール類、アセトン、メチルエチルケトン、メチルイソブチルケトン、シクロヘキサノン等のケトン類等があげられる。
【００４０】
これらの有機溶媒の中でも、重合反応のしやすさや連鎖移動の効果や粘着剤組成物塗工時の乾燥のしやすさ、安全上から、酢酸エチル、アセトン、メチルエチルケトン、酢酸ブチル、トルエン、メチルイソブチルケトンが好ましく、特に好ましくは、酢酸エチル、アセトン、メチルエチルケトンである。
【００４１】
また、かかるラジカル重合に用いられる重合開始剤としては、例えば、通常のラジカル重合開始剤である２，２’−アゾビスイソブチロニトリル、２，２’−アゾビス−２−メチルブチロニトリル、４，４’−アゾビス（４−シアノ吉草酸）、２，２’−アゾビス（メチルプロピオン酸）等のアゾ系開始剤、ベンゾイルパーオキサイド、ラウロリルパーオキサイド、ジ−ｔ−ブチルパーオキサイド、クメンハイドロパーオキサイド等の有機過酸化物等が挙げられ、使用するモノマーに合わせて適宜選択して用いることができる。これらの重合開始剤は、単独でもしくは２種以上併せて用いることができる。
【００４２】
かくして本発明で用いられるアクリル系樹脂（Ａ）が得られる。
【００４３】
上記アクリル系樹脂（Ａ）の重量平均分子量は、２０万〜２５０万であることが好ましく、特に好ましくは３０万〜１８０万、更に好ましくは８０万〜１６０万であり、殊に好ましくは１００万〜１５０万である。かかる重量平均分子量が小さすぎると加水分解を受けたプラスチック基材中の成分の移行が早くなり結晶が析出しやすくなる傾向があり、大きすぎると溶液粘度が高くなりすぎて塗工する際に溶剤が大量に必要となり乾燥時のエネルギーが大きくなる傾向がある。
【００４４】
また、アクリル系樹脂（Ａ）の分散度（重量平均分子量／数平均分子量）は、１５以下であることが好ましく、特に好ましくは１０以下、更に好ましくは６以下である。かかる分散度が高すぎると凝集力が低下し耐久性が低下したりリワーク性が低下したりする傾向がある。なお、分散度の下限は通常１である。
【００４５】
なお、上記のアクリル系樹脂（Ａ）の重量平均分子量は、標準ポリスチレン分子量換算による重量平均分子量であり、高速液体クロマトグラフィー（日本Ｗａｔｅｒｓ社製、「Ｗａｔｅｒｓ  ２６９５（本体）」と「Ｗａｔｅｒｓ  ２４１４（検出器）」）に、カラム：Ｓｈｏｄｅｘ  ＧＰＣ  ＫＦ−８０６Ｌ（排除限界分子量：２×１０７、分離範囲：１００〜２×１０７、理論段数：１０，０００段／本、充填剤材質：スチレン−ジビニルベンゼン共重合体、充填剤粒径：１０μｍ）の３本直列を用いることにより測定されるものであり、数平均分子量も同様の方法で測定することができる。また分散度は重量平均分子量と数平均分子量より求められる。
【００４６】
上記アクリル系樹脂（Ａ）のガラス転移温度（Ｔｇ）は、−１００〜２５℃であることが好ましく、特に好ましくは−６０〜０℃、更に好ましくは−５５〜−１０℃である。かかるガラス転移温度が高すぎるとタックが低下して貼り合わせし難くなったり、離型フィルムや被着体からリワークする際にジッピングが発生したりする傾向があり、低すぎると耐熱性が低下する傾向がある。
【００４７】
なお、ガラス転移温度は下記のＦｏｘの式より算出されるものである。
【００４８】
【数１】
2020029548.tif 000002
Ｔｇ：共重合体のガラス転移温度（Ｋ）
Ｔga：モノマーＡのホモポリマーのガラス転移温度（Ｋ）  Ｗａ：モノマーＡの重量分率
Ｔgb：モノマーＢのホモポリマーのガラス転移温度（Ｋ）  Ｗｂ：モノマーＢの重量分率
Ｔgn：モノマーＮのホモポリマーのガラス転移温度（Ｋ）  Ｗｎ：モノマーＮの重量分率
（Ｗａ＋Ｗｂ＋・・・＋Ｗｎ＝１）
【００４９】
即ち、アクリル系樹脂を構成するそれぞれのモノマーのホモポリマーとした際のガラス転移温度および重量分率をＦｏｘの式に当てはめて算出した値である。
なお、アクリル系樹脂を構成するモノマーのホモポリマーとした際のガラス転移温度は、通常、示差走査熱量計（ＤＳＣ）により測定されるものであり、ＪＩＳ  Ｋ７１２１−１９８７や、ＪＩＳ  Ｋ  ６２４０に準拠した方法で測定することができる。
【００５０】
＜カルボジイミド化合物（Ｂ）＞
カルボジイミド化合物（Ｂ）は、カルボジイミド基［−Ｎ＝Ｃ＝Ｎ−］を１つ以上有する化合物であればよく、例えば、カルボジイミド基を１つ有する単官能カルボジイミド化合物（モノカルボジイミド化合物、モノマー型カルボジイミド化合物という）、カルボジイミド基を２つ以上有する多官能カルボジイミド化合物（ポリカルボジイミド化合物という）等が挙げられる。ポリカルボジイミド化合物は、カルボジイミド基の繰り返し構造を有するポリマー型カルボジイミド化合物等であってもよい。
【００５１】
カルボジイミド化合物（Ｂ）（カルボジイミド化合物におけるカルボジイミド基以外の部分の骨格又は構造）は、特に限定されず、例えば、脂肪族構造（脂肪族骨格、例えば、アルキレン骨格など）、脂環族構造（脂環族骨格、例えば、シクロアルキレン骨格）、芳香族構造（芳香族骨格、例えば、アリーレン骨格）などのいずれの骨格を有していてもよく、これらを組み合わせて有していてもよい（例えば、アレーンジアルキレン骨格、シクロアルカンジアルキレン骨格等）。
【００５２】
ポリカルボジイミド化合物は、前記のように、２以上のカルボジイミド基を有するものであり、代表的にはカルボジイミド基の繰り返し構造を有するポリマー型カルボジイミド化合物が挙げられる。
【００５３】
このようなカルボジイミド化合物は、例えば、下記式で表される構造を有していてもよい。
−（Ｎ＝Ｃ＝Ｎ−Ｒ）ｎ−
（式中、Ｒはカルボジイミド構造の残基、ｎは２以上の整数を示す。）
Ｒとしては、例えば、脂肪族構造（脂肪族骨格、例えば、アルキレン骨格など）、脂環族構造（脂環族骨格、例えば、シクロアルキレン骨格）、芳香族構造（芳香族骨格、例えば、アリーレン骨格）、これらを組み合わせて有する構造（例えば、アレーンジアルキレン骨格、シクロアルカンジアルキレン骨格等）などが挙げられる。
なお、Ｒは、ｎの数によって同一であってもよく、異なっていてもよい。すなわち、上記式で表される構造を有するカルボジイミド化合物は、同一の又は異なるＲを有していてもよい。
また、上記式中、ｎは２以上であればよく、中でも２〜３０が好ましく、より好ましくは３〜２０、より好ましくは５〜１５である。
【００５４】
カルボジイミド化合物（Ｂ）は、オキシアルキレン構造（オキシアルキレン骨格）を有していてもよい。
オキシアルキレン構造としては、例えば、メトキシ基やエトキシ基等のアルコキシアルキル基（アルコキシアルキル構造）、ポリオキシエチレン構造、ポリオキシプロピレン構造、ポリオキシエチレンポリオキシプロピレン構造などのポリオキシアルキレン（ポリオキシアルキレンオキサイド）構造が挙げられる。
カルボジイミド化合物（Ｂ）は、これらのオキシアルキレン構造を単独で又は２種以上を組み合わせて有していてもよい。
これらの中でも高温高湿度に暴露した時でも、白化が起こりにくい点でポリオキシアルキレン構造（特にポリオキシエチレン構造）が好ましい。
ポリオキシアルキレン構造の繰り返し数としては、例えば、２〜５０が好ましく、５〜２０が特に好ましい。
上記範囲であれば、アクリル系樹脂（Ａ）との相溶性が良好となったり、高温高湿度条件下に暴露した際の粘着剤層の白化を抑制できる傾向がある。
【００５５】
なお、オキシアルキレン構造を有するカルボジイミド化合物は、オキシアルキレン構造を有する限り、その位置（結合形態）は、特に限定されない。例えば、オキシアルキレン構造は、カルボジイミド基以外の部分の骨格又は構造が有していてもよく、カルボジイミド化合物の末端に位置してもよく、ポリカルボジイミド化合物の主鎖に位置してもよく、これらを組み合わせた態様で存在してもよい。
【００５６】
主鎖に位置する場合、オキシアルキレン構造は、繰り返し単位に隣接（結合）してもよく、カルボジイミド基とともに繰り返し単位を構成してもよい。
【００５７】
オキシアルキレン構造を有するカルボジイミド化合物は、代表的には、少なくとも繰り返し単位に、オキシアルキレン構造が隣接して存在してもよい。このようなカルボジイミド化合物は、例えば、下記式で表される構造単位を有していてもよい。
−Ｎ＝Ｃ＝Ｎ−Ｒ−Ｘ−
（式中、Ｘはオキシアルキレン構造を示し、Ｒは前記と同じ。）
【００５８】
特に、オキシアルキレン構造を有するポリカルボジイミド化合物は、例えば、下記式で表される構造単位を有していてもよい。
−（Ｎ＝Ｃ＝Ｎ−Ｒ）ｎ−Ｘ−
（式中、ｎ、Ｒ及びＸは前記と同じ。）
【００５９】
具体的なカルボジイミド化合物としては、例えば、脂肪族モノカルボジイミド化合物｛例えば、ジアルキルカルボジイミド［例えば、１，３−ジメチルカルボジイミド、１，３−ジイソプロピルカルボジイミド等のジＣ１−２０アルキルカルボジイミド）等］等｝、脂環族モノカルボジイミド化合物｛例えば、ジシクロアルキルカルボジイミド［例えば、１，３−ジシクロヘキシルカルボジイミド等のジＣ４−１０シクロアルキルカルボジイミド等］等｝、芳香族モノカルボジイミド化合物｛例えば、ジアリールカルボジイミド［例えば、ジフェニルカルボジイミド、ジトリルカルボジイミド、ビス（２，６−ジメチルフェニル）カルボジイミド、ビス（２，６−ジイソプロピルフェニル）カルボジイミド、ビス（２，４，６−トリメチルフェニル）カルボジイミド、ビス（２，６−ジエチルフェニル）カルボジイミド、Ｎ−フェニル−Ｎ’−トリルカルボジイミド等のジＣ６−１５アリールカルボジイミド］、ベンジルイソプロピルカルボジイミド等｝、これらにオキシアルキレン構造を隣接して有する化合物等のモノカルボジイミド化合物；脂肪族ポリカルボジイミド化合物｛例えば、ポリアルキレンカルボジイミド［例えば、ポリヘキサメチレンカルボジイミド、ポリ（３−メチルヘキサメチレンカルボジイミド）などのポリ（Ｃ２−２０アルキレンカルボジイミド）等］等｝、脂環族ポリカルボジイミド化合物｛例えば、ポリジシクロアルキルアルカンカルボジイミド［例えば、ポリ（４，４’−ジシクロヘキシルメタンカルボジイミド）等のポリ（ジＣ４−１０シクロアルキル−Ｃ１−１０アルカンカルボジイミド）など］など｝、芳香族ポリカルボジイミド化合物｛例えば、ポリアリーレンカルボジイミド［例えば、ポリフェニレンカルボジイミド、ポリトリレンカルボジイミド、ポリ（ジイソプロピルフェニレンカルボジイミド）等のポリ（Ｃ６−１５アリーレンカルボジイミド）等］、ポリジアリールアルカンカルボジイミド［例えば、ポリ（４，４’−ジフェニルメタンカルボジイミド）等のポリ（ジＣ６−１５アリール−Ｃ１−１０アルカンカルボジイミド）等］等｝、これらにオキシアルキレン構造を隣接して有する化合物等のポリカルボジイミド化合物（例えば、ポリマー型ポリカルボジイミド化合物等）等が挙げられる。
【００６０】
カルボジイミド化合物（Ｂ）は、単独で用いてもよいし２種以上を併用してもよい。
【００６１】
これらの中でも、粘着剤とした時にブリードしたりせず耐久性が低下しにくい傾向がある点でポリマー型カルボジイミド化合物が好ましい。なお、ポリマー型カルボジイミド化合物において、カルボジイミド構造の繰り返し数は、前記式におけるｎと同様の範囲であってもよく、例えば、２〜３０が好ましく、より好ましくは３〜２０、より好ましくは５〜１５である。
繰り返し数が少なすぎると、カルボジイミド化合物が高温や低温で析出しやすい傾向にあり、多すぎるとアクリル系樹脂（Ａ）との相溶性が低下する傾向にある。
【００６２】
カルボジイミド化合物（Ｂ）のカルボジイミド基当量は、１０００ｇ／ｍｏｌ以下であることが好ましく、特には８００ｇ／ｍｏｌ以下、更には５００ｇ／ｍｏｌ以下であることが好ましい。カルボジイミド基当量が高すぎるとアクリル系樹脂（Ａ）に対して配合量が増えるため、可塑効果が大きくなり耐久性が低下する傾向にある。なお、カルボジイミド基当量の下限は、通常７０ｇ／ｍｏｌである。
【００６３】
カルボジイミド化合物（Ｂ）の分子量は特に限定されないが、例えば、ポリマー型カルボジイミド化合物（オキシアルキレン構造を有するポリマー型カルボジイミド化合物等）の重量平均分子量は、３００〜５００００であることが好ましく、特には５００〜１５０００であることが好ましく、更に１０００〜１００００であることが好ましい。かかる重量平均分子量が低すぎると基材から発生した酸と反応した際に結晶構造を取りやすく結晶が析出する傾向があり、高すぎるとアクリル系樹脂（Ａ）との相溶性が低下する傾向にある。
【００６４】
カルボジイミド化合物（Ｂ）（例えば、ポリマー型カルボジイミド化合物）は疎水性であることが好ましく、水への溶解性が１０重量％以下が好ましく、特には５重量％以下、更には１重量％以下であることが好ましい。水への溶解性が高すぎると、湿熱環境下で徐々に粘着剤層から拡散してしまい加水分解に伴う結晶析出抑制効果が低下する傾向にある。
なお、本発明において、溶解とは濁りがなく分離していない状態のものをいう。なお、溶解性の下限値は、通常水への溶解性が０．００００１重量％である。
【００６５】
本発明で用いられるポリマー型カルボジイミド化合物としては、例えば、市販品の日清紡ケミカル社製「Ｖ−０２Ｂ」、「Ｖ−０４Ｋ」、「Ｖ−０９ＧＢ」等が挙げられる。
【００６６】
カルボジイミド化合物（Ｂ）は、イソシアネート基（残存イソシアネート基）が１０％以下であることが好ましく、特には５％以下、更には１％以下、殊には０．２％以下であることが好ましい。特に、本発明では、イソシアネート基を含まない（実質的に含まない）カルボジイミド化合物を好適に使用できる。
かかるイソシアネート基が多すぎると、粘着剤層の物性が安定しにくい傾向にある。
【００６７】
カルボジイミド化合物（Ｂ）の含有量は、アクリル系樹脂（Ａ）１００重量部に対して、１重量部より多く、好ましくは１．５〜３０重量部であり、特に好ましくは２〜２５重量部、更に好ましくは２．５〜２０重量部、殊に好ましくは３〜１５重量部である。少なすぎると加水分解抑制性能が低下する傾向にあり、多すぎると粘着剤層として使用した際に被着体から剥がれやすくなる傾向にある。
【００６８】
特に、カルボジイミド化合物（Ｂ）のカルボジイミド基量（ｍｍｏｌ）がアクリル系樹脂（Ａ）のカルボキシル基量（ｍｍｏｌ）以上であることが好ましい。言い換えれば、アクリル系樹脂（Ａ）のカルボキシル基量をＸｍｍｏｌ、カルボジイミド化合物（Ｂ）のカルボジイミド基量をＹｍｍｏｌとした時に、Ｙ−Ｘ（ｍｍｏｌ）が０以上（Ｙ−Ｘ≧０）であることが重要である。
Ｙ−Ｘの値としては、０．０５〜１０００ｍｍｏｌが特に好ましく、０．１０〜１００ｍｍｏｌが更に好ましく、０．１５〜７０ｍｍｏｌが好ましく、０．２０〜５０ｍｍｏｌが更に好ましい。
カルボジイミド基含有量がアクリル系樹脂（Ａ）のカルボキシル基含有量に対して少なすぎると常温で徐々に反応が進行してしまったり、高温高湿度条件下で基材の加水分解より先に、カルボジイミド基が全て反応してしまい加水分解抑制効果が低下する傾向にある。
【００６９】
＜架橋剤（Ｃ）＞
本発明においては、更に架橋剤（Ｃ）を含有することが粘着剤とした際の弾性率を向上させ基材や被着体に含まれる成分の移行を防止できる傾向にある点で好ましい。
【００７０】
かかる架橋剤（Ｃ）としては、例えば、イソシアネート系架橋剤、エポキシ系架橋剤、アジリジン系架橋剤、メラミン系架橋剤、アルデヒド系架橋剤、アミン系架橋剤、金属キレート系架橋剤が挙げられるが、これらの中でも基材との接着性を向上させる点やアクリル系樹脂（Ａ）との反応性に優れる点で、イソシアネート系架橋剤、エポキシ系架橋剤、とりわけイソシアネート系架橋剤を用いることが好ましい。
【００７１】
上記イソシアネート系架橋剤としては、例えば、２，４−トリレンジイソシアネート、２，６−トリレンジイソシアネート等のトリレンジイソシアネート系架橋剤、１，３−キシリレンジイソシアネート等のキシリレンジイソシアネート系架橋剤、ジフェニルメタン−４，４−ジイソシアネート等のジフェニルメタン系架橋剤、１，５−ナフタレンジイソシアネート等のナフタレンジイソシアネート系架橋剤等の芳香族イソシアネート系架橋剤；イソホロンジイソシアネート、１，４−シクロヘキサンジイソシアネート、４，４’−ジシクロヘキシルメタンジイソシアネート、メチルシクロヘキサンジイソシアネート、イソプロピリデンジシクロヘキシル−４，４’−ジイソシアネート、１，３−ジイソシアナトメチルシクロヘキサン、ノルボルナンジイソシアネート等の脂環族イソシアネート系架橋剤；ヘキサメチレンジイソシアネート、トリメチルヘキサメチレンジイソシアネート等の脂肪族イソシアネート系架橋剤；及び上記イソシアネート系化合物のアダクト体、ビュレット体、イソシアヌレート体等が挙げられる。
【００７２】
これらイソシアネート系架橋剤のなかでも、トリレンジイソシアネート系架橋剤がポットライフと耐久性の点で好ましく、キシリレンジイソシアネート系架橋剤またはイソシアヌレート骨格含有イソシアネート系架橋剤がエージング時間短縮の点で好ましい。
一方、芳香族非含有イソシアネート系架橋剤［例えば、ヘキサメチレンジイソシアネート、そのアダクト体、ビュレット体又はイソシアヌレート体等の脂肪族イソアネート系架橋剤及び脂環式（脂環族）イソシアネート系架橋剤から選ばれる少なくとも１つのイソシアネート系架橋剤］が耐黄変性、高温高湿環境下における基材および／または被着体の加水分解の抑制、粘着剤層における白化の抑制又は防止等の点で好ましい。これらの中で具体的には、トリレンジイソシアネート、キシリレンジイソシアネート、ヘキサメチレンジイソシアネートとトリメチロールプロパンのアダクト体、及びヌレート体が、耐久性、ポットライフ、架橋速度のバランスに優れている点で好ましい。
【００７３】
上記エポキシ系架橋剤としては、例えば、ビスフェノールＡ・エピクロルヒドリン型のエポキシ樹脂、エチレングリコールジグリシジルエーテル、ポリエチレングリコールジグリシジルエーテル、グリセリンジグリシジルエーテル、グリセリントリグリシジルエーテル、１，６−ヘキサンジオールジグリシジルエーテル、トリメチロールプロパントリグリシジルエーテル、ソルビトールポリグリシジルエーテル、ポリグリセロールポリグリシジルエーテル、ペンタエリスリトールポリグリシジルエリスリトール、ジグリセロールポリグリシジルエーテル等が挙げられる。
【００７４】
上記アジリジン系架橋剤としては、例えば、テトラメチロールメタン−トリ−β−アジリジニルプロピオネート、トリメチロールプロパン−トリ−β−アジリジニルプロピオネート、Ｎ，Ｎ’−ジフェニルメタン−４，４’−ビス（１−アジリジンカルボキシアミド）、Ｎ，Ｎ’−ヘキサメチレン−１，６−ビス（１−アジリジンカルボキシアミド）等が挙げられる。
【００７５】
上記メラミン系架橋剤としては、例えば、へキサメトキシメチルメラミン、ヘキサエトキシメチルメラミン、ヘキサプロポキシメチルメラミン、ヘキサプトキシメチルメラミン、ヘキサペンチルオキシメチルメラミン、ヘキサヘキシルオキシメチルメラミン、メラミン樹脂等が挙げられる。
【００７６】
上記アルデヒド系架橋剤としては、例えば、グリオキザール、マロンジアルデヒド、スクシンジアルデヒド、マレインジアルデヒド、グルタルジアルデヒド、ホルムアルデヒド、アセトアルデヒド、ベンズアルデヒド等が挙げられる。
【００７７】
上記アミン系架橋剤としては、例えば、ヘキサメチレンジアミン、トリエチルジアミン、ポリエチレンイミン、ヘキサメチレンテトラアミン、ジエチレントリアミン、トリエチルテトラアミン、イソフォロンジアミン、アミノ樹脂、ポリアミド等が挙げられる。
【００７８】
上記金属キレート系架橋剤としては、例えば、アルミニウム、鉄、銅、亜鉛、スズ、チタン、ニッケル、アンチモン、マグネシウム、パナジウム、クロム、ジルコニウム等の多価金属のアセチルアセトンやアセトアセチルエステル配位化合物等が挙げられる。
【００７９】
上記架橋剤（Ｃ）は、単独で使用してもよいし、２種以上を併用してもよい。
【００８０】
上記架橋剤（Ｃ）の含有量は、アクリル系樹脂（Ａ）１００重量部に対して、０．０１〜１０重量部であることが好ましく、特に好ましくは０．０５〜５重量部である。かかる含有量が少なすぎると、耐久性が低下したり、リワーク時に糊残りが発生しやすかったりする傾向があり、多すぎると硬くなりすぎるために密着性が低下して被着体から剥がれやすくなる傾向がある。
【００８１】
＜イオン性化合物（Ｄ）＞
本発明の粘着剤組成物においては、帯電防止性能の点でイオン性化合物（Ｄ）を含有することも好ましい。
【００８２】
本発明において、イオン性化合物（Ｄ）とはカチオンとアニオンからなる塩である。
上記カチオンとしては、無機カチオン及び有機カチオンから選ばれるカチオンであればよい。
【００８３】
無機カチオンとしては、例えば、ホスホニウムカチオン、スルホニウムカチオン等の非金属無機カチオンや、リチウムカチオン、ナトリウムカチオン、カルシウムカチオン、カリウムカチオン等の金属無機カチオンが挙げられる。
【００８４】
有機カチオンとしては、例えば、４級アンモニウムカチオン、イミダゾリウムカチオン、ピリジニウムカチオン、ピペリジニウムカチオン、ピロリジニウムカチオン等の窒素原子を有するカチオン等が挙げられる。
【００８５】
これらの中でも、帯電防止性能に優れる点、耐湿熱白化性に優れる点では金属カチオン、特にはアルカリ金属カチオンが好ましく、腐食防止に優れる点、リワーク性に優れる点、粘着力のばらつきが小さい点で、有機カチオン等の非金属カチオンが好ましく、なかでも、４級アンモニウムカチオン、特には非環状４級アンモニウム系カチオン、イミダゾリウム系カチオン、ピリジニウム系カチオン、ピペリジニウム系カチオン、ピリミジニウム系カチオン、ピラゾリウム系カチオン、ピロリジニウム系カチオン等の窒素原子含有カチオン、更には４級アンモニウムカチオンの窒素原子含有カチオンが好ましい。
【００８６】
上記アルカリ金属カチオンとしては、リチウムカチオン、カリウムカチオン、ナトリウムカチオン等が挙げられ、これらの中でも、粘着剤とした時の耐久性や帯電防止性能、耐湿熱白化性に優れる点でリチウムカチオンが好ましい。
【００８７】
４級アンモニウム系カチオンとして、具体的には、例えば、
テトラメチルアンモニウムカチオン、テトラエチルアンモニウムカチオン、テトラブチルアンモニウムカチオン、テトラペンチルアンモニウムカチオン、テトラヘキシルアンモニウムカチオン、テトラヘプチルアンモニウムカチオン等のアルキル基のアルキル鎖長が全て等しいテトラアルキルアンモニウムカチオン；
トリエチルメチルアンモニウムカチオン、トリブチルメチルアンモニウムカチオン、トリメチルプロピルアンモニウムカチオン、トリメチルデシルアンモニウムカチオン、トリエチルメチルアンモニウムカチオン、トリブチルエチルアンモニウムカチオン、Ｎ，Ｎ−ジメチル−Ｎ−エチル−Ｎ−プロピルアンモニウムカチオン、Ｎ，Ｎ−ジメチル−Ｎ−エチル−Ｎ−ブチルアンモニウムカチオン、Ｎ，Ｎ−ジメチル−Ｎ−エチル−Ｎ−ペンチルアンモニウムカチオン、Ｎ，Ｎ−ジメチル−Ｎ−エチル−Ｎ−ヘキシルアンモニウムカチオン、Ｎ，Ｎ−ジメチル−Ｎ−エチル−Ｎ−ヘプチルアンモニウムカチオン、Ｎ，Ｎ−ジメチル−Ｎ−エチル−Ｎ−ノニルアンモニウムカチオン、Ｎ，Ｎ−ジメチル−Ｎ，Ｎ−ジプロピルアンモニウムカチオン、Ｎ，Ｎ−ジエチル−Ｎ−プロピル−Ｎ−ブチルアンモニウムカチオン、Ｎ，Ｎ−ジメチル−Ｎ−プロピル−Ｎ−ペンチルアンモニウムカチオン、Ｎ，Ｎ−ジメチル−Ｎ−プロピル−Ｎ−ヘキシルアンモニウムカチオン、Ｎ，Ｎ−ジメチル−Ｎ−プロピル−Ｎ−ヘプチルアンモニウムカチオン、Ｎ，Ｎ−ジメチル−Ｎ−ブチル−Ｎ−ヘキシルアンモニウムカチオン、Ｎ，Ｎ−ジエチル−Ｎ−ブチル−Ｎ−ヘプチルアンモニウムカチオン、Ｎ，Ｎ−ジメチル−Ｎ−ペンチル−Ｎ−ヘキシルアンモニウムカチオン、Ｎ，Ｎ−ジメチル−Ｎ，Ｎ−ジヘキシルアンモニウムカチオン、トリメチルヘプチルアンモニウムカチオン、Ｎ，Ｎ−ジエチル−Ｎ−メチル−Ｎ−プロピルアンモニウムカチオン、Ｎ，Ｎ−ジエチル−Ｎ−メチル−Ｎ−ペンチルアンモニウムカチオン、Ｎ，Ｎ−ジエチル−Ｎ−メチル−Ｎ−ヘプチルアンモニウムカチオン、Ｎ，Ｎ−ジエチル−Ｎ−プロピル−Ｎ−ペンチルアンモニウムカチオン、トリエチルプロピルアンモニウムカチオン、トリエチルペンチルアンモニウムカチオン、トリエチルヘプチルアンモニウムカチオン、Ｎ，Ｎ−ジプロピル−Ｎ−メチル−Ｎ−エチルアンモニウムカチオン、Ｎ，Ｎ−ジプロピル−Ｎ−メチル−Ｎ−ペンチルアンモニウムカチオン、Ｎ，Ｎ−ジプロピル−Ｎ−ブチル−Ｎ−ヘキシルアンモニウムカチオン、Ｎ，Ｎ−ジプロピル−Ｎ，Ｎ−ジヘキシルアンモニウムカチオン、Ｎ，Ｎ−ジブチル−Ｎ−メチル−Ｎ−ペンチルアンモニウムカチオン、Ｎ，Ｎ−ジブチル−Ｎ−メチル−Ｎ−ヘキシルアンモニウムカチオン、トリオクチルメチルアンモニウムカチオン、Ｎ−メチル−Ｎ−エチル−Ｎ−プロピル−Ｎ−ペンチルアンモニウムカチオン等のアルキル鎖長が異なるアルキル基を有するテトラアルキルアンモニウムカチオン；
その他、グリシジルトリメチルアンモニウムカチオン、ジアリルジメチルアンモニウムカチオン、ベンチルトリブチルアンモニウムカチオン、Ｎ，Ｎ−ジエチル−Ｎ−メチル−Ｎ−（２−メトキシエチル）アンモニウムカチオン等の芳香環を有する置換基やエーテル結合を有する置換基を持つアンモニウムカチオンが挙げられる。
【００８８】
イミダゾリウム系カチオンとして、具体的には、例えば、
１，３−ジメチルイミダゾリウムカチオン、１，３−ジエチルイミダゾリウムカチオン、１−エチル−３−メチルイミダゾリウムカチオン、１−ブチル−３−メチルイミダゾリウムカチオン、１−へキシル−３−メチルイミダゾリウムカチオン、１−オクチル−３−メチルイミダゾリウムカチオン、１−デシル−３−メチルイミダゾリウムカチオン、１−ドデシル−３−メチルイミダゾリウムカチオン、１−テトラデシル−３−メチルイミダゾリウムカチオン、１，２−ジメチル−３−プロピルイミダゾリウムカチオン、１−エチル−２，３−ジメチルイミダゾリウムカチオン、１−ブチル−２，３−ジメチルイミダゾリウムカチオン、１−へキシル−２，３−ジメチルイミダゾリウムカチオン等が挙げられる。
【００８９】
ピリジニウム系カチオンとしては、具体的には、例えば、
１−オクチル−２−メチルピリジニウムカチオン、１−オクチル−３−メチルピリジニウムカチオン、１−オクチル−４−メチルピリジニウムカチオン、１−オクチルピリジニウムカチオン、２−エチルヘキシルピリジニウムカチオン、１−エチルピリジニウムカチオン、１−ブチルピリジニウムカチオン、１−へキシルピリジニウムカチオン、１−ブチル−３−メチルピリジニウムカチオン、１−ブチル−４−メチルピリジニウムカチオン、１−へキシル−３−メチルピリジニウムカチオン、１−ブチル−３，４−ジメチルピリジニウムカチオン、１，１−ジメチルピロリジニウムカチオン、１−エチル−１−メチルピロリジニウムカチオン、１−メチル−１−プロピルピロリジニウムカチオン等が挙げられる。
【００９０】
ピペリジニウム系カチオンとしては、具体的には、例えば、
１−メチル−１−エチルピペリジニウムカチオン、１−メチル−１−ブチルピペリジニウムカチオン、１−ブチル−１−ブチルピペリジニウムカチオン、１−オクル−１−オクチルピペリジニウムカチオン、１−ブチル−１−オクチルピペリジニウムカチオン等が挙げられる。
【００９１】
ピリミジニウム系カチオンとしては、具体的には、例えば、
１，３−ジメチル−１，４，５，６−テトラヒドロピリミジニウムカチオン、１，２，３−トリメチル−１，４，５，６−テトラヒドロピリミジニウムカチオン、１，２，３，４−テトラメチル−１，４，５，６−テトラヒドロピリミジニウムカチオン、１，２，３，５−テトラメチル−１，４，５，６−テトラヒドロピリミジニウムカチオン、１，３−ジメチル−１，４−ジヒドロピリミジニウムカチオン、１，３−ジメチル−１，６−ジヒドロピリミジニウムカチオン、１，２，３−トリメチル−１，４−ジヒドロピリミジニウムカチオン、１，２，３−トリメチル−１，６−ジヒドロピリミジニウムカチオン、１，２，３，４−テトラメチル−１，４−ジヒドロピリミジニウムカチオン、１，２，３，４−テトラメチル−１，６−ジヒドロピリミジニウムカチオン等が挙げられる。
【００９２】
ピラゾリウム系カチオンとしては、具体的には、例えば、
１−メチルピラゾリウムカチオン、３−メチルピラゾリウムカチオン、１−エチル−２−メチルピラゾリニウムカチオン等が挙げられる。
【００９３】
ピロリジニウム系カチオンとしては、具体的には、例えば、
１−ジメチルピロリジニウム、１−メチル−１−エチルピロリジニウム、１−メチル−１−プロピルピロリジニウム、１−メチル−１−ブチルピロリジニウム、１−メチル−１−ペンチルピロリジニウム、１−メチル−１−ヘキシルピロリジニウム、１−メチル−１−へプチルピロリジニウム、１−エチル−１−プロピルピロリジニウム、１−エチル−１−ブチルピロリジニウム、１−エチル−１−ペンチルピロリジニウム、１−エチル−１−へキシルピロリジニウム、１−エチル−１−へプチルピロリジニウム、１，１−ジプロピルピロリジニウム、１−プロピル−１−ブチルピロリジニウム、１，１−ジブチルピロリジニウム等が挙げられる。
【００９４】
また、窒素含有カチオンとして、その他１−エチル−２−フェニルインドールカチオン、１，２−ジメチルインドールカチオン、１−エチルカルバゾールカチオン、４−（２−エトキシエチル）−４−メチルモルホリニウムカチオン等が挙げられる。
【００９５】
上記の窒素含有カチオンのなかでも、後述のアクリル系樹脂（Ａ）との相溶性に優れ、耐久性が高い点で、少なくとも一つのアルキル基で置換された窒素原子を有する窒素含有カチオンが特に好ましい。
【００９６】
上記のなかでも、帯電防止性能と耐加水分解性のバランスに優れる点から、イミダゾリウム系カチオン、ピリジニウムカチオン、アンモニウム系カチオンであることが好ましく、特にはアルキルアンモニウムカチオンが好ましく、更には４つの置換基がそれぞれアルキル基で置換されているテトラアルキルアンモニウムカチオンであることが好ましく、殊にはイオン性化合物の結晶性が低く、アクリル系樹脂（Ａ）との相溶性に優れている点、低温時に粘着剤層から析出しにくい点で、アルキル鎖長が異なるアルキル基を有するテトラアルキルアンモニウムカチオンが好ましい。
【００９７】
上記テトラアルキルアンモニウムカチオンの中でも、総炭素数が４〜４８のテトラアルキルアンモニウムカチオンが好ましく、特には総炭素数が８〜３２であるテトラアルキルアンモニウムカチオンが好ましく、更には炭素数が１０〜１６であるテトラアルキルアンモニウムカチオンが好ましい。かかる総炭素数が多すぎても、少なすぎてもアクリル系樹脂との相溶性が低下する傾向がある。
【００９８】
上記アニオンとしては、例えば、
テトラフルオロボレートアニオン〔ＢＦ４−〕、
ヘキサフルオロホスフェートアニオン〔ＰＦ６−〕、
ヘキサフルオロアーセネートアニオン〔ＡｓＦ６−〕、
ヘキサフルオロアンチモネートアニオン〔ＳｂＦ６−〕、
ヘキサフルオロニオベートアニオン〔ＮｂＦ６−〕、
ヘキサフルオロタンタレートアニオン〔ＴａＦ６−〕、
等のフッ素含有無機アニオン；
Ｎ，Ｎ−ビス（フルオロスルホニル）イミドアニオン〔（ＳＯ２Ｆ）２Ｎ−〕
Ｎ，Ｎ−ビス（トリフルオロメタンスルホニル）イミドアニオン〔（ＣＦ３ＳＯ２）２Ｎ−〕、Ｎ，Ｎ−ビス（ペンタフルオロエタンスルホニル）イミドアニオン〔（Ｃ２Ｆ５ＳＯ２）２Ｎ−〕、等のフッ素含有イミドアニオン
トリフルオロアセテートアニオン〔ＣＦ３ＣＯＯ−〕、
トリフルオロメタンスルホネートアニオン〔ＣＦ３ＳＯ３−〕
パーフルオロブタンスルホネートアニオン〔Ｃ４Ｆ９ＳＯ３−〕、
パーフルオロブタノエートアニオン〔Ｃ３Ｆ７ＣＯＯ−〕、
トリス（トリフルオロメタンスルホニル）メタニドアニオン〔（ＣＦ３ＳＯ２）３Ｃ−〕、
等が挙げられる。
【００９９】
なかでも、帯電防止性能に優れる点、粘着剤の変質をより抑制できる点、融点が低くなりやすくハンドリングに優れる点で、フッ素含有イミドアニオンが好ましく、特に好ましくはＮ，Ｎ−ビス（パーフルオロアルカンスルホニル）イミドであり、具体的には、Ｎ，Ｎ−ビス（トリフルオロメタンスルホニル）イミド、Ｎ，Ｎ−ビス（ペンタフルオロエタンスルホニル）イミドが好ましい。
【０１００】
本発明に用いられるイオン性化合物（Ｄ）は、上記カチオン成分とアニオン成分の組合せから適宜選択することができるが、なかでも、帯電防止性能と基材の加水分解抑制効果のバランスに優れる点から、４級アンモニウムカチオンとフッ素含有イミドアニオンの組合せが好ましい。具体的には、例えば、トリブチルメチルアンモニウムＮ，Ｎ−ビス（トリフルオロメタンスルホニル）イミド、トリオクチルメチルアンモニウムＮ，Ｎ−ビス（トリフルオロメタンスルホニル）イミド等が挙げられる。
【０１０１】
さらに、本発明で用いられるイオン性化合物（Ｄ）の融点は、１２０℃以下であることが好ましく、特に好ましくは０〜１００℃、特に好ましくは１０〜８０℃、更に好ましくは１５〜５０℃である。かかる融点が高すぎると、低温でイオン性化合物が析出しやすい傾向がある。融点が低すぎると、粘着剤層中で移動しやすく基材の加水分解を促進したり偏光板用に使用した際に湿熱環境下での偏光度の低下を起こしやすくなったりする傾向がある。
【０１０２】
なお、イオン性化合物（Ｄ）の融点は、通常、示差走査熱量計（ＤＳＣ）により測定され、各社のカタログ等に記載されている。
【０１０３】
イオン性化合物（Ｄ）の含有量は、アクリル系樹脂（Ａ）１００重量部に対して、０．５〜３０重量部であることが好ましく、特に好ましくは１〜１５重量部、更に好ましくは２〜１０重量部である。イオン性化合物（Ｄ）の含有量が少なすぎると、充分な帯電防止性能が得られない傾向があり、多すぎるとプラスチック基材や被着体の加水分解が起こりやすくなる傾向がある。
【０１０４】
＜シランカップリング剤（Ｅ）＞
本発明の粘着剤組成物には、金属やガラス等の被着体に使用した際に湿熱環境下での粘着力の低下を抑制できる点でシランカップリング剤（Ｅ）を含有することも好ましい。
【０１０５】
シランカップリング剤（Ｅ）は、構造中に反応性官能基と、ケイ素原子と結合したアルコキシ基をそれぞれ１つ以上含有する有機ケイ素化合物である。
上記反応性官能基としては、例えば、エポキシ基、（メタ）アクリロイル基、メルカプト基、水酸基、カルボキシル基、アミノ基、アミド基、イソシアネート基が挙げられ、これらの中でも、耐久性とリワーク性のバランスの点からメルカプト基、エポキシ基が好ましい。
【０１０６】
上記ケイ素原子と結合したアルコキシ基としては、耐久性と保存安定性の点から炭素数１〜８のアルコキシ基を含有することが好ましく、特に好ましくはメトキシ基、エトキシ基である。
【０１０７】
シランカップリング剤（Ｅ）のケイ素原子と結合したアルコキシ基の含有量は、５〜８０重量％であることが好ましく、特に好ましくは７〜５０重量％、更に好ましくは８〜３０重量％である。かかる含有量が少なすぎるとガラスと粘着剤との密着性が低下し、耐久性が低下する傾向があり、多すぎるとリワーク性が低下する傾向がある。
【０１０８】
また、シランカップリング剤（Ｅ）の反応性官能基当量は、５０〜１０００ｇ／ｍｏｌであることが好ましく、特に好ましくは１００〜８５０ｇ／ｍｏｌ、更に好ましくは２００〜６５０ｇ／ｍｏｌである。かかる反応性官能基当量が小さすぎるとリワーク性が低下する傾向にあり、大きすぎると耐湿熱条件下での耐久性が低下する傾向がある。
【０１０９】
なお、シランカップリング剤（Ｅ）は、反応性官能基及びケイ素原子と結合したアルコキシ基以外の置換基、例えば、アルキル基、フェニル基等を有していてもよい。
【０１１０】
シランカップリング剤（Ｅ）（オリゴマー型又はポリマー型シランカップリング剤等）の重量平均分子量は２００以上であることが好ましく、特に好ましくは５００〜２０，０００、更に好ましくは２，０００〜１５，０００である。かかる重量平均分子量が小さすぎると、長期リワーク性が低下する傾向があり、大きすぎると相溶性が低下してブリードしやすく、耐久性が低下する傾向がある。
【０１１１】
なお、上記の重量平均分子量は、標準ポリスチレン分子量換算による重量平均分子量であり、下記の方法により測定したものである。
装置：ゲル浸透クロマトグラフィー
検出器：示差屈折率検出器ＲＩ（東ソー社製  ＲＩ−８０２０型、感度３２）
カラム：東ソー社製  ＴＳＫｇｕａｒｄｃｏｌｕｍｎ  ＨＨＲ−Ｈ（１本）（φ６ｍｍ×４ｃｍ）、（ＴＳＫｇｅｌＧＭＨＨＲ−Ｎ（２本）（φ７．８ｍｍ×３０ｃｍ）、充填剤材質：スチレン−ジビニルベンゼン共重合体
溶媒：テトラヒドロフラン（ＴＨＦ）
カラム温度：２３℃流速：１．０ｍＬ／ｍｉｎ
【０１１２】
シランカップリング剤（Ｅ）としては、例えば、
３−グリシドキシプロピルトリメトキシシラン、３−グリシドキシプロピルトリエトキシシラン、３−グリシドキシプロピルメチルジエトキシシラン、３−グリシドキシプロピルメチルジメトキシシラン、２−（３，４エポキシシクロヘキシル）エチルトリメトキシシラン等のシラン化合物であるモノマー型のエポキシ基含有シランカップリング剤や、上記シラン化合物の一部が加水分解縮重合したり、上記シラン化合物とメチルトリエトキシシラン、エチルトリエトキシシラン、メチルトリメトキシシラン、エチルトリメトキシシラン等のアルキル基含有シラン化合物が共縮合したシラン化合物であるオリゴマー型エポキシ基含有シランカップリング剤；
３−メルカプトプロピルトリメトキシシラン、３−メルカプトプロピルトリエトキシシラン、γ−メルカプトプロピルジメトキシメチルシラン、３−メルカプトプロピルメチルジメトキシシラン等のシラン化合物であるモノマー型のメルカプト基含有シランカップリング剤や、上記シラン化合物の一部が加水分解縮重合している、上記シラン化合物とメチルトリエトキシシラン、エチルトリエトキシシラン、メチルトリメトキシシラン、エチルトリメトキシシラン等のアルキル基含有シラン化合物が共縮合したシラン化合物であるオリゴマー型メルカプト基含有シランカップリング剤；
３−アクリロキシプロピルトリメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン等の（メタ）アクリロイル基含有シランカップリング剤；
Ｎ−２−（アミノエチル）−３−アミノプロピルメチルジメトキシシラン、Ｎ−２−（アミノエチル）−３−アミノプロピルトリメトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン等のアミノ基含有シランカップリング剤；
３−イソシアネートプロピルトリエトキシシラン等のイソシアネート基含有シランカップリング剤；
ビニルトリメトキシシラン、ビニルトリエトキシシラン等のビニル基含有シランカップリング剤；などが挙げられる。
これらは単独で用いてもよいし、２種以上を併用してもよい。
【０１１３】
これらのなかでも、エポキシ基含有シランカップリング剤、メルカプト基含有シランカップリング剤が好ましく用いられ、エポキシ基含有シランカップリング剤とメルカプト基含有シランカップリング剤を併用することも、湿熱耐久性の向上と粘着力が上がり過ぎない点で好ましい。
【０１１４】
また、シランカップリング剤（Ｅ）は、モノマー型のシランカップリング剤でも、一部が加水分解し重縮合したオリゴマー（ないしポリマー）型シランカップリング剤でもよいが、耐久性やリワーク性に優れる点や、粘着剤の塗工後の乾燥時に揮発しにくい点で、オリゴマー型シランカップリング剤を用いることが好ましい。
【０１１５】
本発明で用いられるシランカップリング剤（Ｅ）としては、具体的には、市販品のいずれも信越化学工業株式会社製の、
「Ｘ−４１−１０５９Ａ」（重量平均分子量：２，２７０、含有官能基；エポキシ基、含有ケイ素原子結合アルコキシ基；メトキシ基及びエトキシ基、含有ケイ素原子結合アルコキシ基量；４２重量％、官能基当量；３５０ｇ／ｍｏｌ）、
「Ｘ−４１−１８０５」（重量平均分子量：３，４５０、含有官能基；メルカプト基、含有ケイ素原子結合アルコキシ基；メトキシ基及びエトキシ基、含有ケイ素原子結合アルコキシ基量；５０重量％、官能基当量；８００ｇ／ｍｏｌ）、
「Ｘ−２４−９５７９Ａ」（重量平均分子量：２，３７０、含有官能基；メルカプト基、含有ケイ素原子結合アルコキシ基；メトキシ基、官能基当量；５１０ｇ／ｍｏｌ）、
「Ｘ−２４−９５８９」（重量平均分子量：４，７００、含有官能基；エポキシ基、含有ケイ素原子結合アルコキシ基；エトキシ基、官能基当量；６８０ｇ／ｍｏｌ）、
「Ｘ−２４−９５９０」（重量平均分子量：１３，７００、含有官能基；エポキシ基、含有ケイ素原子結合アルコキシ基；メトキシ基、含有ケイ素原子結合アルコキシ基量；９．５重量％、官能基当量；５９２ｇ／ｍｏｌ）、
「Ｘ−４１−１８１８」（重量平均分子量：２，３５０、含有官能基；メルカプト基、含有ケイ素原子結合アルコキシ基；エトキシ基、含有ケイ素原子結合アルコキシ基量；６０重量％、官能基当量；８５０ｇ／ｍｏｌ）
等を用いればよい。これらの中でも耐久性とリワーク性のバランスの点で「Ｘ−４１−１０５９Ａ」、「Ｘ−４１−１８０５」、「Ｘ−２４−９５７９Ａ」、「Ｘ−２４−９５９０」が好ましい。
【０１１６】
シランカップリング剤（Ｅ）の含有量としては、アクリル系樹脂（Ａ）１００重量部に対して、０．００１〜５重量部であることが好ましく、特に好ましくは０．００５〜１重量部、更に好ましくは０．０１〜０．５重量部である。かかる含有量が少なすぎると耐久性が低下する傾向があり、多すぎるとシランカップリング剤がブリードして耐久性が低下する傾向がある。
【０１１７】
さらに、本発明の粘着剤組成物には、本発明の効果を損なわない範囲において、その他の成分として、アクリル系樹脂以外の樹脂成分、アクリルモノマーや、重合禁止剤、酸化防止剤、腐食防止剤、ラジカル発生剤、過酸化物、ラジカル補足剤等の各種添加剤、金属及び樹脂粒子等を配合することができる。また、上記の他にも、粘着剤組成物の構成成分の製造原料等に含まれる不純物等が少量含有されたものであってもよい。
【０１１８】
上記その他の成分の含有量は、アクリル系樹脂（Ａ）に対して５重量部以下であることが好ましく、特に好ましくは１重量部以下、更に好ましくは０．５重量以下である。かかる含有量が多すぎるとアクリル系樹脂（Ａ）との相溶性が低下し、耐久性が低下する傾向がある。
【０１１９】
かくして本発明の粘着剤組成物を得ることができる。
本発明の粘着剤組成物は、架橋（特に架橋剤（Ｃ）で架橋）させることにより粘着剤とすることができ、更に、かかる粘着剤を含む粘着剤層をプラスチックフィルム等の基材に積層形成することにより、粘着シートを得ることができる。
上記粘着シートには、粘着剤層の基材フィルムとは逆の面に、さらに離型フィルムを設けることが好ましい。
【０１２０】
上記粘着シートの製造方法としては、
〔１〕基材フィルム上に、粘着剤組成物を塗布、乾燥した後、離型シートを貼合し、常温または加温状態でのエージングの少なくとも一方による処理を行なう方法、
〔２〕離型シート上に、粘着剤組成物を塗布、乾燥した後、基材フィルムを貼合し、常温または加温状態でのエージングの少なくとも一方による処理を行なう方法等がある。
これらの中でも、〔２〕の方法で、常温状態でエージングする方法が、熱により基材フィルムを痛めない点、基材フィルムと粘着剤層との密着性に優れる点で好ましい。
【０１２１】
かかるエージング処理は、粘着剤の化学架橋の反応時間として、粘着物性のバランスをとるために行なうものであり、エージングの条件としては、温度は通常室温（例えば２０℃）〜７０℃、時間は通常１日〜３０日であり、具体的には、例えば２３℃で１日〜２０日間、２３℃で３〜１０日間、４０℃で１日〜７日間等の条件で行なえばよい。
【０１２２】
上記粘着剤組成物の塗布に際しては、この粘着剤組成物を溶剤で希釈して塗布することが好ましく、希釈濃度としては、加熱残分濃度として、好ましくは５〜６０重量％、特に好ましくは１０〜３０重量％である。また、上記溶剤としては、粘着剤組成物を溶解させるものであれば特に限定されることなく、例えば、酢酸メチル、酢酸エチル、アセト酢酸メチル、アセト酢酸エチル等のエステル系溶剤、アセトン、メチルエチルケトン、メチルイソブチルケトン等のケトン系溶剤、トルエン、キシレン等の芳香族系溶剤、メタノール、エタノール、プロピルアルコール等のアルコール系溶剤を用いることができる。これらの中でも、溶解性、乾燥性、価格等の点から酢酸エチル、メチルエチルケトンが好適に用いられる。
【０１２３】
また、上記粘着剤組成物の塗布に関しては、例えば、ロールコーティング、ダイコーティング、グラビアコーティング、コンマコーティング、スクリーン印刷等の慣用の方法により行なわれる。
【０１２４】
また、得られる粘着シートにおける粘着剤層の厚みは、５〜１００μｍが好ましく、特には１０〜５０μｍが好ましく、更には１０〜３０μｍが好ましい。
かかる粘着剤層が薄すぎると、厚み精度が低下したり粘着力が低くなる傾向があり、厚すぎると粘着シートをロール状にした際に端からはみ出したりする傾向がある。
【０１２５】
上記方法により製造される粘着剤層のゲル分率については基材との密着性、リワーク性、保持力の点からから３０％以上であることが好ましく、特に好ましくは４０％以上であり、更に好ましくは６０％以上である。尚ゲル分率の上限は通常１００％、好ましくは９５％である。ゲル分率が低すぎると凝集力が低くなりリワークする際に糊残りしたり、保持力が低くなる傾向にある。
【０１２６】
上記ゲル分率は、架橋度（硬化度合い）の目安となるもので、例えば、以下の方法にて算出される。すなわち、基材に粘着剤層が形成されてなる粘着シートから粘着剤をピッキングにより採取し、粘着剤を２００メッシュのＳＵＳ製金網で包み酢酸エチル中に２３℃×２４時間浸漬し、金網中に残存した不溶解の粘着剤成分の重量百分率をゲル分率とする。
【０１２７】
上記方法により製造される粘着剤層は、指で触れたときに程好いタック感があった方が、実際に被着体に貼る際に濡れ性が良いため、作業性が上がる傾向があり好ましい。
タックはＪＩＳ  Ｚ０２３７（２００９年）に規定された傾斜角３０°の時のボールタックにより測定される。ボールタックは１以上が好ましく、３以上がより好ましい。かかるボールタックが低すぎると、粘着シートを被着体に貼り合わせる際に密着しにくくなる傾向にある。
【０１２８】
上記粘着剤層（例えば、イオン性化合物（Ｄ）を含有する粘着剤層）の表面抵抗値としては、１．０×１０１２Ω／ｃｍ２未満であることが好ましく、特に好ましくは１×１０１１Ω／ｃｍ２未満である。かかる表面抵抗値が高すぎると、離型フィルムを剥離した際や被着体から粘着シートを剥離した際に、帯電しやすく粘着剤層のほこり等が付着したり、粘着シートを液晶セルに使用した場合、液晶に影響がでて表示不良を起こしたりする傾向がある。
【０１２９】
本発明の粘着シートは、直接あるいは離型シートを有するものは離型シートを剥がした後、粘着剤層面を被着体表面に貼合して使用される。
【０１３０】
本発明の粘着剤組成物から得られる粘着剤は、高温高湿環境下においても粘着剤の変質を抑制できるものである。
更に、加水分解性を示すプラスチックフィルム（例えば、加水分解性を示すプラスチックフィルムからなる基材および／または被着体）に供する場合に、本発明の目的が顕著に発揮される。
【０１３１】
従って、表面保護フィルム、表示ラベル、養生テープ、光学フィルム、偏光板など、各種部材の粘着剤として好適に用いることができるが、光学部材の貼り合せに用いる光学部材用粘着剤として用いることが好ましく、特には、偏光板とガラスの貼り合せに好適であり、偏光板用粘着剤（偏光板に用いるための粘着剤）として用いることが好ましい。
【０１３２】
偏光板を構成する保護フィルムとしては、トリアセチルセルロース系フィルム、アクリル系フィルム、ポリエチレン系フィルム、ポリプロピレン系フィルム、シクロオレフィン系フィルムなどがあげられ、本発明はいずれの保護フィルムを用いた偏光板に対しても好適に用いられるが、特には、トリアセチルセルロース系フィルム、ポリエステル系フィルムを積層された偏光板が本発明の効果が得られやすい点で好ましい。
【０１３３】
本発明の粘着剤層付偏光板は、例えば、本発明の粘着シートの粘着剤層を偏光板に転写積層することにより製造することができる。
【実施例】
【０１３４】
以下、実施例をあげて本発明をさらに具体的に説明するが、本発明はその要旨を超えない限り以下の実施例に限定されるものではない。なお、例中、「部」、「％」とあるのは、重量基準を意味する。
【０１３５】
また、下記実施例中におけるアクリル系樹脂（Ａ）の重量平均分子量、分散度、粘着剤のゲル分率は、前述の方法に従って測定した。
アクリル系樹脂（Ａ）のガラス転移温度については前述のＦｏｘの式を用いて算出し、アクリル系樹脂（Ａ）を構成するモノマーのホモポリマーとした際のガラス転移温度は通常ＤＳＣにより測定されてなる文献値およびカタログ記載値を用いた。
【０１３６】
＜アクリル樹脂（Ａ）の調製＞
〔アクリル系樹脂（Ａ−１）〕
還流冷却器、撹拌器、窒素ガスの吹き込み口及び温度計を備えた４ツ口丸底フラスコにノルマルブチルアクリレート（ＢＡ）９２部、４−ヒドロキシブチルアクリレート（４ＨＢＡ）８部、酢酸エチル６３部、アセトン４２部、重合開始剤として２、２−アゾビスイソブチロニトリル（ＡＩＢＮ）０．０１２部を仕込み、沸点まで昇温し反応を開始した後、２，２−アゾビス２，４−ジメチルバレロニトリル（ＡＤＶＮ）０．０１２部と酢酸エチル３０部の混合溶液を滴下しながら還流温度で３．２５時間反応後、酢酸エチルにて希釈してアクリル系樹脂（Ａ−１）（重量平均分子量１３７万、分散度３．２、ガラス転移温度−５４℃）溶液（固形分１８．６％、粘度２８１０ｍＰａ・ｓ／２５℃）を得た。
【０１３７】
〔アクリル系樹脂（Ａ−２）〕
還流冷却器、撹拌器、窒素ガスの吹き込み口及び温度計を備えた４ツ口丸底フラスコにノルマルブチルアクリレート（ＢＡ）９１．８部、４−ヒドロキシブチルアクリレート（４ＨＢＡ）８部、アクリル酸（ＡＡｃ）０．２部、酢酸エチル５８部、アセトン４２部、重合開始剤として２、２−アゾビスイソブチロニトリル（ＡＩＢＮ）０．０１２部を仕込み、沸点まで昇温し反応を開始した後、２，２−アゾビス２，４−ジメチルバレロニトリル（ＡＤＶＮ）０．０１２部と酢酸エチル３０部の混合溶液を滴下しながら還流温度で３．２５時間反応後、酢酸エチルにて希釈してアクリル系樹脂（Ａ−２）（ガラス転移温度−５４℃）溶液（固形分１７．２％、粘度２９２０ｍＰａ・ｓ／２５℃）を得た。
【０１３８】
〔アクリル系樹脂（Ａ’−１）〕
還流冷却器、撹拌器、窒素ガスの吹き込み口及び温度計を備えた４ツ口丸底フラスコにノルマルブチルアクリレート（ＢＡ）９８．８部、２−ヒドロキシエチルアクリレート（ＨＥＡ）０．２部、アクリル酸（ＡＡｃ）１部、酢酸エチル５８部、アセトン４２部、重合開始剤として２、２−アゾビスイソブチロニトリル（ＡＩＢＮ）０．０１２部を仕込み、沸点まで昇温し反応を開始した後、２，２−アゾビス２，４−ジメチルバレロニトリル（ＡＤＶＮ）０．０１２部と酢酸エチル３０部の混合溶液を滴下しながら還流温度で３．２５時間反応後、酢酸エチルにて希釈してアクリル系樹脂（Ａ’−１）（重量平均分子量１２０万、分散度３．８、ガラス転移温度−５５℃）溶液（固形分２１．５％、粘度４５００ｍＰａ・ｓ／２５℃）を得た。
【０１３９】
〔アクリル系樹脂（Ａ’−２）〕
還流冷却器、撹拌器、窒素ガスの吹き込み口及び温度計を備えた４ツ口丸底フラスコにノルマルブチルアクリレート（ＢＡ）９６．８部、２−ヒドロキシエチルアクリレート（ＨＥＡ）０．２部、アクリル酸（ＡＡｃ）３部、酢酸エチル６３部、アセトン４２部、重合開始剤として２、２−アゾビスイソブチロニトリル（ＡＩＢＮ）０．０１２部を仕込み、沸点まで昇温し反応を開始した後、２，２−アゾビス２，４−ジメチルバレロニトリル（ＡＤＶＮ）０．０１２部と酢酸エチル３０部の混合溶液を滴下しながら還流温度で３．２５時間反応後、酢酸エチルにて希釈してアクリル系樹脂（Ａ’−２）（重量平均分子量１３４万、分散度３．６、ガラス転移温度−５３℃）溶液（固形分２１．３％、粘度６０８０ｍＰａ・ｓ／２５℃）を得た。
【０１４０】
〔アクリル系樹脂（Ａ’−３）〕
還流冷却器、撹拌器、窒素ガスの吹き込み口及び温度計を備えた４ツ口丸底フラスコにノルマルブチルアクリレート（ＢＡ）８４．４部、ベンジルアクリレート（ＢｚＡ）１０部、２−ヒドロキシエチルアクリレート（ＨＥＡ）０．６部、アクリル酸（ＡＡｃ）５部、酢酸エチル６３部、アセトン４２部、重合開始剤として２、２−アゾビスイソブチロニトリル（ＡＩＢＮ）０．０１２部を仕込み、２，２−アゾビス２，４−ジメチルバレロニトリル（ＡＤＶＮ）０．０１２部と酢酸エチル３０部の混合溶液を滴下しながら還流温度で３．２５時間反応後、酢酸エチルにて希釈してアクリル系樹脂（Ａ’−３）（重量平均分子量１４８万、分散度４．１、ガラス転移温度−４６℃）溶液（固形分２１．０％、粘度８０００ｍＰａ・ｓ／２５℃）を得た。
【０１４１】
＜カルボジイミド化合物（Ｂ）＞
カルボジイミド化合物として以下のものを用意した。
【０１４２】
（Ｂ−１）：ポリマー型カルボジイミド（日清紡ケミカル社製  カルボジライト「Ｖ−０９ＧＢ」、カルボジイミド基当量２００ｇ／ｍｏｌ、有効性成分７０％  ＭＥＫ希釈品）
【０１４３】
（Ｂ−２）：モノマー型カルボジイミド（２，６−ジイソプロピルカルボジイミド、中央化成工業社製  「フォルテゾールＨＲ」  分子量３６２．２、カルボジイミド基当量３６２．６ｇ／ｍｏｌ）
【０１４４】
＜架橋剤（Ｃ）＞
架橋剤として以下のものを用意した。
（Ｃ−１）：トリレンジイソシアネートトリメチロールプロパンのアダクト体（東ソー株式会社製「コロネートＬ５５Ｅ」）
【０１４５】
＜イオン性化合物（Ｄ）＞
イオン性化合物として以下のものを用意した。
（Ｄ−１）：トリブチルメチルアンモニウム  Ｎ，Ｎ−ビス（トリフルオロメタンスルホニル）イミド（スリーエム社製「ＦＣ−４４００」、分子量４８２、融点２７．５℃）
【０１４６】
＜シランカップリング剤（Ｅ）＞
シランカップリング剤として、以下のものを用意した。
（Ｅ−１）：エポキシ系オリゴマー型シランカップリング剤（信越化学社製、「Ｘ−４１−１０５９Ａ」）
（Ｅ−２）：「Ｘ−４１−１０５９Ａ」：「Ｘ−２４−９５９０」＝１：２（重量比）の配合物。
なお、「Ｘ−２４−９５９０」は、信越化学社製のエポキシ系オリゴマー型シランカップリング剤である。
【０１４７】
＜実施例１〜４、比較例１〜５＞
上記のようにして調製、準備した各配合成分を下記表１の通りに配合し、これを酢酸エチルにて固形分濃度を１２．５％に調液し、粘着剤組成物を得た。
得られた粘着剤組成物を用いて、以下の評価を行った。
【０１４８】
［粘着剤層付偏光板の作製］
得られた粘着剤組成物を３８μｍポリエステル系離型フィルム（東レ社製「セラピールＷＺ」）に乾燥後の厚みが２５μｍとなるように塗布し、１００℃で３分間乾燥したのち、ポリエステルフィルム（ＰＥＴフィルム）と位相差機能付きトリアセチルセルロースフィルム（位相差ＴＡＣフィルム）をそれぞれ積層した偏光板の一方の位相差ＴＡＣフィルム表面に、セパレーターと反対側の粘着剤層面を貼り合わせ、２３℃×５０％ＲＨ環境下で７日間養生し粘着剤層付偏光板［Ｉ］を得た（層構成；離型フィルム／粘着剤層／位相差ＴＡＣフィルム／偏光子／ＰＥＴフィルム）。
【０１４９】
［粘着剤層付セパレーターフィルムの作製］
得られた粘着剤組成物を３８μｍポリエステル系離型フィルム（東レ社製「セラピールＷＺ」）に乾燥後の厚みが２５μｍとなるように塗布し、１００℃で３分間乾燥したのち、３８μｍポリエステル系離型フィルム（三井東セロ社製「ＳＰ０３３８ＢＵ」）を貼り合わせ、２３℃×５０％ＲＨ環境下で７日間養生し粘着剤層付セパレーターフィルム［ＩＩ］を得た（層構成；軽剥離フィルム／粘着剤層／重剥離フィルム）。
【０１５０】
［結晶析出の有無及び耐久性］
得られた粘着剤層付偏光板［Ｉ］を用いて、下記の通り、粘着剤の結晶析出抑制効果及び耐久性について評価した。
上記粘着剤層付偏光板［Ｉ］を１６ｃｍ×９．５ｃｍにカットし、離型フィルムを剥離して粘着剤層面を無アルカリガラス（コーニング社製「イーグルＸＧ」：厚み０．７ｍｍ）に押しつけ２ｋｇローラーにて２往復して貼り合わせたのち、オートクレーブ処理（０．５Ｍｐａ×５０℃×２０分間）を行い、結晶析出抑制効果の試験用サンプルを作製した。
試験用サンプルを８０℃、９０％ＲＨ条件下にいれ、６２４時間経過後の結晶析出の有無を確認するとともに、以下の基準にて耐久性を評価した。
◎：偏光板とガラス間で浮き、発泡が見られない
〇：わずかな浮きや発泡が端部のみに見られる
×：全面に剥がれが見られる
【０１５１】
［ゲル分率］
上記で得られた粘着剤層付セパレーターフィルム［ＩＩ］を用いてセパレーター上に形成された粘着剤層から粘着剤をピッキングにより採取し、粘着剤を２００メッシュのＳＵＳ製金網で包み酢酸エチル中に２３℃×２４時間浸漬し、金網中に残存した不溶解の粘着剤成分の重量百分率を測定することによりゲル分率を求めた。
【０１５２】
［帯電防止性能］
上記で得られた粘着剤層付偏光板［Ｉ］を２３℃×５０％ＲＨ雰囲気下で２４時間静置したのち、離型フィルムを剥離し、表面抵抗率測定装置（三菱化学アナリテック株式会社製、装置名「Ｈｉｒｅｓｔａ−ＵＰ  ＭＣＰ−ＨＴ４５０」）を用いて、粘着剤層の表面抵抗率を測定した。
【０１５３】
［粘着力］
上記で得られた粘着剤層付偏光板［Ｉ］を２５ｍｍ幅にカットし、セパレーター離型フィルムを外して、無アルカリガラス（コーニング社製「イーグルＸＧ」：厚み１．１ｍｍ）に２ｋｇローラーにて貼りあわせ、オートクレーブ処理（０．５Ｍｐａ×５０℃×２０分間）を行ったのち、２３℃×５０％ＲＨ環境下で（１）２４時間（１日間）静置したものと、（２）４８０時間（２０日間）静置したものとを１８０°に引きはがした時の粘着力を測定した。
【０１５４】
上記実施例及び比較例の結果を下記表１に示す。なお、表中、各成分についての数字は特に断りの無い限り、「重量部」を示す。
【０１５５】
【表１】
2020029548.tif 000003
【０１５６】
上記結果より、実施例では、高温高湿環境下であってもＴＡＣフィルムの加水分解に伴う結晶析出が抑制され、更には良好な耐久性を実現できた。
また、実施例で得られた粘着剤組成物（又は粘着剤）は、このような粘着力や帯電防止性能を損なうことなく、発揮できた。
カルボジイミド化合物を含まない比較例１は、位相差ＴＡＣフィルムが加水分解しＴＡＣフィルム中の成分が移行して樹状の析出物が発生した。
カルボキシル基を１重量％含有するアクリル系樹脂にポリマー型カルボジイミド化合物を使用した比較例２及び３は、架橋度が高くなりすぎたため耐久性に劣る結果となった。
カルボキシル基を３重量％含有するアクリル系樹脂にポリマー型カルボジイミドを使用した比較例４は、ポットライフに劣っているものであった。
比較例５はカルボキシル基量が多く、モノマー型のカルボジイミド化合物を使用しているため、副反応が起こり斑点状の析出物が発生した。
【産業上の利用可能性】
【０１５７】
本発明の粘着剤組成物を用いて得られる粘着剤は、耐加水分解性や耐久性を有する粘着剤であり、更には高温高湿環境下での粘着剤層での結晶析出を抑制することができるものである。従って、かかる粘着剤は、表面保護フィルム、表示ラベル、養生テープ、光学フィルム、偏光板など、各種部材の粘着剤として好適に用いることができ、とりわけ、光学部材用粘着剤として好適に用いることができる。更にはトリアセチルセルロース系フィルムやポリエステル系フィルム等の加水分解を受けやすい保護フィルムを有する偏光板用の粘着剤としても特に有用である。